(57)【要約】      （修正有）【課題】染色堅ろう度試験において、簡易、かつ、早期に試験結果を得ることができる方法及びその試験機を提供することを課題とする。【解決手段】染色加工された繊維製品を適度な大きさに裁断した試験片と、添付白布もしくは共生地を重ね合わせて作成された複合試験片３を用いた染色堅ろう度の試験方法であって、複合試験片３を界面活性剤溶液Ａに浸す第１工程と、複合試験片３を脱水する第２工程と、複合試験片３を試験機１０で押圧する第３工程とを含む試験方法である。かかる方法によれば、複合試験片３を浸漬させる溶液として、界面活性剤溶液Ａを用いる。界面活性剤溶液Ａは、界面張力を減少させることで、より染料を溶出することができるため、早期に試験結果を得ることができる。【選択図】図５
2007240305.tif 000002
【特許請求の範囲】
【請求項１】
染色加工された繊維製品を適当な大きさに裁断して作成された試験片と、
この試験片と、添付白布及び共生地の少なくとも一方を重ね合わせて作成された複合試験片を用いた染色堅ろう度の試験方法であって、
前記複合試験片を界面活性剤溶液に浸す第１工程と、
前記複合試験片を脱水する第２工程と、
前記複合試験片を押圧する第３工程とを含むことを特徴とする染色堅ろう度の試験方法。
【請求項２】
染色加工された繊維製品を適当な大きさに裁断して作成された試験片と、この試験片と、添付白布及び共生地の少なくとも一方を重ね合わせて作成された複合試験片を、挟持し、端部に貫通孔を有する複数の挟持板と、
前記貫通孔に貫通させるネジと、
当該ネジに螺合させるナットとからなり、
前記複数の挟持板に貫通させた前記ネジに前記ナットを締めることにより、前記複数の挟持板に挟持された複合試験片を押圧することを特徴とする染色堅ろう度試験用の試験機。
【請求項３】
前記複数の挟持板を両外側から挟持する一対の防護板を有することを特徴とする請求項３に記載の染色堅ろう度試験用の試験機。
【発明の詳細な説明】
【技術分野】
【０００１】
本発明は、繊維製品の染色堅ろう度の試験方法及びその試験機に関する。
【背景技術】
【０００２】
一般に、繊維製品の染色堅ろう度試験方法として、ＪＩＳ  Ｌ０８４８：汗に対する染色堅ろう度試験方法をはじめ、水、洗濯、熱湯、海水、日光等、様々な態様に応じた染色堅ろう度試験方法が規定されている。
例えば、汗に対する染色堅ろう度試験方法は、繊維製品を所定の大きさに裁断して作成した試験片を、この試験片と略同等の大きさの添付白布で挟持して、複合試験片を作成する。そして、酸性人工汗液及びアルカリ性人工汗液をそれぞれ入れた２個のビーカーなどの容器中に、複合試験片を各１片浸せきさせる。さらに、複合試験片をガラス板又は硬質プラスチック板の間に挟み約１２．５ｋＰａの圧力をかけ、約３７度の乾燥機に入れて、４時間存置する。所定の時間が経過したら、視感により試験片叉は添付白布の色の違いの大きさをグレースケールで比較して等級付けを行うものである（非特許文献１参照）
【０００３】
【非特許文献１】日本規格協会、「ＪＩＳハンドブック」、第一版、財団法人日本規格協会、平成１６年５月２５日、ｐ．４９６−４９８
【発明の開示】
【発明が解決しようとする課題】
【０００４】
ここで、昨今の繊維製品は、様々な染料及び生地から製造されているものも多く、高品質な製品を製造するためには、繊維製品を構成する様々な染料及び生地の組合せについて染色堅ろう度試験を行うのが好ましい。しかし、従来の染色堅ろう度試験は、試験結果が出るまでに、汗又は水に対する染色堅ろう度試験においては約４時間要するため、繊維製品を構成する様々な染料及び生地の組合せについて試験を行うと、多大な時間と手間を費やすことになり、製造工程におけるタイムロスを招来するものであった。
【０００５】
本発明はかかる問題を解決するためになされたものであり、染色堅ろう度試験において、簡易、かつ、早期に試験結果を得ることができる方法及びその試験機を提供することを課題とする。
【課題を解決するための手段】
【０００６】
このような課題を解決するために創案された本発明は、染色加工された繊維製品を適当な大きさに裁断して作成された試験片と、この試験片と、添付白布及び共生地の少なくとも一方を重ね合わせて作成された複合試験片を用いた染色堅ろう度の試験方法であって、
前記複合試験片を界面活性剤溶液に浸す第１工程と、前記複合試験片を脱水する第２工程と、前記複合試験片を押圧する第３工程とを含むことを特徴とする。
【０００７】
かかる方法によれば、複合試験片を浸漬させる溶液として、界面活性剤溶液を用いる。界面活性剤溶液は、界面張力を減少させることで、より染料を溶出することができるため、早期に試験結果を得ることができる。
【０００８】
ここで、共生地とは、当該試験に用いる試験片が使われている製品において、切替等その一部分として使われている、白色若しくは淡色の生地をいう。
本発明においては、試験片に重ね合わせる生地として、添付白布だけでなく、共生地も用いる。これにより、その試験片を採取した繊維製品において、その試験片以外の部分に係る生地につても汚染の試験をすることができる。
【０００９】
また、本発明に係る試験機は、染色加工された繊維製品を適当な大きさに裁断して作成された試験片と、この試験片と、添付白布及び共生地の少なくとも一方を重ね合わせて作成された複合試験片を、挟持し、端部に貫通孔を有する複数の挟持板と、前記貫通孔に貫通させるネジと、当該ネジに螺合させるナットとからなり、前記複数の挟持板に貫通させた前記ネジに前記ナットを締めることにより、前記複数の挟持板に挟持された複合試験片を押圧することを特徴とする。
【００１０】
かかる試験機によれば、ナットを締めるだけで、前記複数の挟持板に挟持された複合試験片を容易に押圧することができる。また、ネジの長さに応じて複数の挟持板を挟持することができるため、長いネジを用いた場合、一度に複数の複合試験片を試験することができる。
【００１１】
また、かかる試験機は、前記複数の挟持板を両外側から挟持する一対の防護板を有することが望ましい。
【００１２】
かかる試験機によれば、防護板で、挟持板を両外側から挟持するため、ナットの締めすぎによる、挟持板の破損を防止することができる。
【発明の効果】
【００１３】
本発明によれば、複合試験片を界面活性剤溶液に浸した後に、押圧することにより、簡易、かつ、早期に繊維製品の染色堅ろう度試験の試験結果を得ることができる。
【発明を実施するための最良の形態】
【００１４】
本発明の実施形態について図面を参照して詳細に説明する。説明において、同一の要素には同一の番号を付し、重複する説明は省略する。
【００１５】
本実施形態に係る染色堅ろう度の試験方法は、染色加工された繊維製品を裁断して試験片を作成する試験片作成工程と、前記試験片と添付白布及び共生地の少なくとも一方を重ね合わせ、複合試験片を作成する複合試験片作成工程と、前記複合試験片を界面活性剤溶液に浸す第１工程と、前記複合試験片を脱水する第２工程と、前記複合試験片を押圧する第３工程とを含む試験方法である。以下に、各工程について説明する。なお、試験は気温２０℃以上で行うものとする。
【００１６】
＜試験片作成工程＞
染色加工された繊維製品を裁断して試験片１を作成する。
図１に示すように、染色加工された繊維製品を所定の大きさに裁断し、試験片１を作成する。本実施形態においては、例えば、約４ｃｍ×４ｃｍの大きさに作成する。
【００１７】
ここで、繊維製品とは天然繊維（綿、絹、毛等）、化学繊維（ナイロン、ポリエステル等）などの原料、糸、繊維、編み物、フェルトなどの中間製品及び衣料、寝具、敷物、室内宝飾品等の最終製品をいう。また、繊維製品とは、ボタン、ファスナー、マジックテープ（登録商標）等、繊維製品に装着される付属品も含むものとする。
また、染色加工とは、浸染や捺染などの染色方法で繊維製品に着色することをいう。
【００１８】
＜複合試験片作成工程＞
次に、図１に示すように、試験片１を二枚の添付白布２，２で重ね合わせた複合試験片３ａと、試験片１を添付白布２と共生地８で重ね合わせた複合試験片３ｂを作成する。本実施形態においては、添付白布２，２，２及び共生地８を例えば、５ｃｍ×５ｃｍに裁断し、試験片１を両側から覆うように重ね合わせて複合試験片３を作成する。
なお、複合試験片３の一端を縫い代１ｃｍ程度（図示せず）で縫い合わせ、複合試験片３を作成してもよい。
【００１９】
本実施形態においては、複合試験片３を２つ用意する。一方の複合試験片３ａは、絹からなる添付白布２及びナイロン（登録商標）からなる添付白布２を用い、他方の複合試験片３ｂは、綿からなる添付白布２及び共生地８を用いる。
ここで、添付白布２とは、汚染の判定試験に使用する未染色の布をいう。また、共生地８とは、当該試験に用いる試験片１が使われている製品において、切替等その一部分として使われている、白色若しくは淡色の生地をいう。
【００２０】
なお、本実施形態においては、試験片１に２枚の添付白布２又は共生地８を重ね合わせて２組の複合試験片３を作成したが、これに限定される趣旨ではない。例えば、複合試験片３は、一組であってもよい。また、試験片１に重ね合わせる添付白布２又は共生地８は、一枚であってもよい。また、共生地８を二枚用いて、試験片１を覆うように重ね合わせてもよい。即ち、試験片１に重ね合わせる生地の種類、枚数は試験片１の生地、染料等に合わせて適宜選択すればよい。
また、上記した寸法は本発明を限定するものではない。
【００２１】
＜第１工程＞
次に、図２に示すように、複合試験片３を界面活性剤溶液Ａに浸す。
本実施形態においては、界面活性剤溶液Ａは、「ノイゲンＥＡ１２０（登録商標）」（第一工業製薬（株）製、ポリオキシエチレンノニルフェニルエーテルであるノニオン界面活性剤）を水で１００倍に薄めて生成する（１％溶液、ＰＨ７．０±０．５）。そして、挟持具Ｐで複合試験片３を挟持して、界面活性剤溶液Ａを入れたシャーレＢに、当該溶液が完全に浸るまで複合試験片３を浸す。
また、複合試験片３を浸すときは、均等に湿らせるように注意する。また、毛等の湿りにくい複合試験片３を用いる場合には、ガラス棒（図示せず）等によって、複合試験片３を押し付けて界面活性剤溶液Ａを浸透させる。
【００２２】
ここで、界面活性剤は、陽イオン系（カチオン）界面活性剤、陰イオン系（アニオン）界面活性剤、非イオン系（ノニオン）界面活性剤、両性イオン系界面活性剤に分けられるが、本発明においては、非イオン系（ノニオン）界面活性剤の中の洗浄力が強い界面活性剤を使用するのが好ましい。
【００２３】
なお、本実施形態においては、「ノイゲンＥＡ１２０（登録商標）」を用いたが、これに限定するものではなく、他の界面活性剤を用いて界面活性剤溶液Ａを生成してもよい。
例えば、エマルゲン９１０（登録商標：花王）、ニッサンノニオンＮＳ−２８９（登録商標：日本油脂）、ペレテックス１２２３（登録商標：ミヨシ樹脂）、リポノックスＮＣＨ（登録商標：ライオン）を用い、水で薄めて界面活性剤溶液Ａを生成してもよい。
【００２４】
なお、本実施形態においては、界面活性剤溶液Ａの濃度は１％としたが、これに限定される趣旨ではない。
【００２５】
<第２工程＞
次に、図３に示すように、前記複合試験片３を余分な液が滴り落ちない程度まで脱水する。適度な湿潤状態で染色の程度を試験するためである。本実施形態においては、絞りロールＲを用いて脱水するが、遠心脱水機又は公知の技術（いずれも図示せず）を用いて脱水してもよい。
【００２６】
＜第３工程＞
次に、複合試験片３ａ，３ｂを試験機１０で押圧する。
図４に示すように、防護板５ｂの上面に、挟持板４ｂを重ね合わせ、四隅にネジ６，６・・・を挿通させる。そして、挟持板４ｂの上面に、複合試験片３ａ，３ｂを配置したうえで、挟持板４ａ及び防護板５ａで複合試験片３ａ，３ｂを挟持し、ネジ６，６・・・に蝶ナット７，７・・・を螺合して押圧する。そして、複合試験片３を押圧したまま、約１時間放置する（図５参照）。
その後、複合試験片３ａ，３ｂを別々に乾燥させた後、変退色用グレースケール及び汚染用グレースケールを用いて、変退色等級及び汚染等級を視認により判定するものである。
【００２７】
以上説明したように、本発明に係る方法によれば、複合試験片３を浸漬させる溶液として、界面活性剤溶液Ａを用いる。界面活性剤溶液Ａは、界面張力を減少させることで、より染料を溶出することができるため、早期に試験結果を得ることができる。
【００２８】
次に、試験機１０について説明する。
図５に示すように、試験機１０は、挟持板４、防護板５、ネジ６、蝶ナット７からなる。
本実施形態に係る試験機１０は、二枚の挟持板４ａ、４ｂで二枚の複合試験片３ａ、３ｂを挟持して、さらにその両外側から一対の防護板５ａ、５ｂで挟持する。そして、挟持板４及び防護板５の四隅に穿設された孔Ｎ（図４参照）にネジ６，６・・・を挿通させ、対応する蝶ナット７，７・・・で四隅を螺合することで、複合試験片３ａ、３ｂが押圧される。
【００２９】
本実施形態においては、挟持板４は、縦８ｃｍ×横１５ｃｍ、厚さ３ｍｍのアクリル板からなり、四隅に貫通孔Ｎが設けられている。防護板５は、縦８ｃｍ×横１５ｃｍ、厚さ５ｍｍの鋼板からなり、挟持板４と対応する位置に貫通孔Ｎが設けられている。これにより、試験機１０は、全体が直方体を呈し、すっきりとした外観となる。
【００３０】
ネジ６に螺合するナットには蝶ナット７を用いることで、手動で、簡易に挟持板４を押圧することができる。押圧力は、約１２．５ｋＰａであることが好ましい。なお、蝶ナット７及び防護板５の間に半ワッシャ及びスプリングワッシャのいずれか一方を（いずれも図示せず）を備えることにより、防護板５の貫通孔周辺の損傷を防ぐと共に、ネジ６の緩みを防止する。
【００３１】
また、挟持板４、防護板５、ネジ６、蝶ナット７を他の材質、形状叉は大きさのものを用いたとしても、本発明の趣旨を逸脱するものではない。
【００３２】
以上、本実施形態について、詳細に説明したが、本発明の趣旨に反しない範囲において適宜変更が可能である。
【００３３】
例えば、本実施形態においては、挟持板４の両外側に一対の防護板５を用いたが、防護板５を設けない形態であってもよい。即ち、複数の挟持板４に直接ネジ６を貫通させて、蝶ナット７で螺合してもよい。
【００３４】
また、本実施形態においては、挟持板４ａ，４ｂを用いたが、図６に示すように、ねじの長さに対応して、三枚以上の挟持板４ａ、４ｂ、４ｃ、４ｄを用いることにより、複数の複合試験片３を一度に試験することができる。
【００３５】
また、図示はしないが、試験機１０、界面活性剤溶液Ａ、各種添付白布３を１セットとしてボックス等に入れることで、持ち運び可能となり、場所を問わず簡易に試験を行うことができる。
【００３６】
＜試験結果の比較＞
次に、本発明を用いた染色堅ろう度試験方法における比較試験について説明する。
表１は、従来の試験方法と本発明に係る試験方法に則り、染色堅ろう度試験を行い、汚染及び変退色の試験結果を示したものである。
【００３７】
【表１】
2007240305.tif 000003
【００３８】
従来の試験方法としては、ＪＩＳ  Ｌ０８４８：汗に対する染色堅ろう度試験方法（以下、従来試験ａ）、ＪＩＳ  Ｌ０８４６：水に対する染色堅ろう度試験方法（以下、従来試験ｂ）に則り、試験を行った。表１に示す数値は、ＪＩＳ  Ｌ０８０１：染色堅ろう度試験方法通則に規定されている変退色及び汚染の判定基準に基づき、汚染の等級を示したものである。
【００３９】
また、本発明に係る試験方法は、上記した試験方法及び試験機に基づき、本発明試験１、本発明試験２とし、本発明試験１は、１％の界面活性剤溶液を用いたものを示す。本発明試験２は、０．１％の界面活性剤溶液を用いたものを示す。
【００４０】
試料は、６種類の生地を用いた。資料１は、絹１００％。資料２は、アクリル７０％、毛３０％。資料３は、アクリル（ボア部分）１００％。資料４は、ポリエステル７５％、綿２０％、ポリウレタン５％。資料５は、ポリエステル９５％、ポリウレタン５％。資料６は、絹１００％を示す。なお、資料１と資料６の絹は異なる染料からなる。
【００４１】
表１の試験結果からわかるように、本発明試験１，２の結果と、従来試験ａ，ｂの結果を比較すると、判定結果がほとんど変わらないことがわかる。即ち、本発明試験は、複合試験片３を浸漬させる溶液として、界面活性剤溶液Ａを用いる。界面活性剤溶液Ａは、界面張力を減少させることで、より染料を溶出することができるため、早期に試験結果を得ることができる。
従って、従来試験においては、４時間要した押圧時間を１時間としても、従来と略同様の結果を得ることができる。
【００４２】
また、変退色の試験においても、従来の試験方法ａ，ｂと略同様の試験結果を得ることができた（表１参照）。
【００４３】
なお、資料３の汚染試験結果によると、界面活性剤溶液を１％とした本発明試験１は、界面活性剤溶液を０．１％とした本発明試験２に比べて、より従来の試験結果に近いことがわかる。即ち、界面活性剤溶液を０．１％とするよりも、１％とすることにより、より従来の試験結果に近づけることができる。
【図面の簡単な説明】
【００４４】
【図１】本実施形態に係る染色堅ろう度試験の試験片作成工程及び複合試験片作成工程を示した平面図である。
【図２】本実施形態に係る染色堅ろう度試験の第１工程を示した斜視図である。
【図３】本実施形態に係る染色堅ろう度試験の第２工程を示した斜視図である。
【図４】本実施形態に係る染色堅ろう度試験の第３工程を示した斜視図である。
【図５】本実施形態に係る染色堅ろう度試験の第３工程を示した側面図である。
【図６】本実施形態に係る染色堅ろう度試験の他の実施形態を示した斜視図である。
【符号の説明】
【００４５】
１      試験片
２      添付白布
３      複合試験片
４      挟持板
５      防護板
６      ネジ
７      蝶ナット
８      共生地
１０    試験機
Ａ      界面活性剤溶液
Ｎ      孔
Ｒ      絞りロール
【図１】
2007240305.tif 000004
【図２】
2007240305.tif 000005
【図３】
2007240305.tif 000006
【図４】
2007240305.tif 000007
【図５】
2007240305.tif 000008
【図６】
2007240305.tif 000009